(57)【要約】【課題】採光性を損なうことなく優れた防視認性を有する防視認性織物及びインテリア用品を提供する。【解決手段】フィラメントの断面形状が２個所以上のくびれ部を有する断面扁平度２〜６の扁平断面であり、かつ艶消し剤の含有量が０．２重量％未満の繊維形成性熱可塑性ポリマーからなるマルチフィラメント（Ａ）で、経糸または緯糸を構成してなる織物であって、カバーファクター（ＣＦ）が８００〜２０００である防視認性織物、及び該視認性織物を少なくとも用いてなるインテリア用品。【選択図】  図１
2004162194.tif 000002
【特許請求の範囲】
【請求項１】
フィラメントの断面形状が２個所以上のくびれ部を有する断面扁平度２〜６の扁平断面であり、かつ艶消し剤の含有量が０．２重量％未満の繊維形成性熱可塑性ポリマーからなるマルチフィラメント（Ａ）で、経糸または緯糸を構成してなる織物であって、カバーファクター（ＣＦ）が８００〜２０００であることを特徴とする防視認性織物。
【請求項２】
マルチフィラメント（Ａ）の撚数が１０００Ｔ／ｍ以下である請求項１に記載の防視認性織物。
【請求項３】
光透過率が２０％以上である、請求項１または請求項２に記載の防視認性織物。
【請求項４】
請求項１〜３に記載の防視認性織物を少なくとも用いてなることを特徴とするインテリア用品。
【発明の詳細な説明】
【０００１】
【発明の属する技術分野】
本発明は、採光性を損なうことなく優れた防視認性を有する織物及びインテリア用品に関するものである。
【０００２】
【従来の技術】
従来より、カーテンなどのインテリア分野において、防視認性（外部から室内の物品や人の動きがみえない性質）と採光性という、一般的には相反する特性が求められている。
【０００３】
このため、通常、室内側には厚手のドレープカーテン、窓側には薄手のレースカーテンを配し、夜間は厚手のドレープカーテンを閉め、日中は防視認性と採光性を得るために薄手のレースカーテンを閉めておくことが一般的である。しかるに、厚手のドレープカーテンでは採光性が乏しく、他方、薄手のレースカーテンでは、夜間はもとより昼間においても防視認性が十分でなく、その改善が望まれていた。
【０００４】
これに対し、例えば、酸化チタンなどの艶消し剤を含んだポリエステル繊維と黒原着ポリエステル繊維とを交織することにより得られる、光を反射・吸収する遮光カーテン（例えば、特許文献１）や、布帛の側面に光沢のある三角断面糸を編織成し、光沢のある側面に光があたると、反射光により目くらまし効果が発現するミラーカーテン（例えば特許文献２）や、布帛表面にコーテイング加工、ラミネート加工、アルミ蒸着加工、スパッタリング加工などの付加加工を施したもの（例えば、特許文献３）などが提案されている。
【０００５】
しかるに、布帛表面に付加加工を施したものや遮光カーテンにおいては、採光性が悪いために部屋内が重苦しい雰囲気になるという問題があった。他方、ミラーカーテンにおいては、採光性はあるものの特に夜間において防視認性が十分でなく、さらには三角断面の扁平部分によるぎらついた光沢があるという問題があった。
【０００６】
これまで、採光性を損なうことなく優れた防視認性を有する織物の提案は十分にはなされておらず、その提案が望まれていた。
【０００７】
【特許文献１】
特許第３１６７５８６号公報
【特許文献２】
特開２０００−２３７０３５号公報
【特許文献３】
実開昭６２−１１３７８７号公報
【０００８】
【発明が解決しようとする課題】
本発明は、前記従来技術の問題を解消するためになされたものであり、本発明の目的は、採光性を損なうことなく優れた防視認性を有する防視認性織物及びインテリア用品を提供することにある。
【０００９】
【課題を解決するための手段】
本発明者は、艶消し剤の含有量が特定量以下の繊維形成性熱可塑性ポリマーからなり、かつフィラメントの断面形状が特定のくびれ部を有する扁平断面であるマルチフィラメントを経糸又は緯糸に配して織物を構成することにより、マルチフィラメントが織物組織点の接圧により緻密でワイドに広がった集合体となるため経糸と緯糸とで形成される空隙を小さくすることができること、さらには、前記の特定断面を有するフィラメントを光が透過する際、乱反射や屈折を起こし易くなり、その結果、採光性を損なうことなく防視認性を有する織物が得られることを見出した。そして、さらに鋭意検討を重ねることにより、本発明を完成するに至った。
【００１０】
かくして、本発明によれば、「フィラメントの断面形状が２個所以上のくびれ部を有する断面扁平度２〜６の扁平断面であり、かつ艶消し剤の含有量が０．２重量％未満の繊維形成性熱可塑性ポリマーからなるマルチフィラメント（Ａ）で、経糸または緯糸を構成してなる織物であって、カバーファクター（ＣＦ）が８００〜２０００であることを特徴とする防視認性織物」が提供される。
【００１１】
その際、マルチフィラメント（Ａ）の撚数が１０００Ｔ／ｍ以下であると、より優れた防視認性が得られ好ましい。また、採光性の点で織物の光透過率が２０％以上であることが好ましい。そして、かかる防視認性織物はインテリア用品など採光性と防視認性を必要とする用途に好適に用いられる。
【００１２】
【発明の実施の形態】
以下に本発明を詳細に説明する。
まず、本発明の防視認性織物の経糸又は緯糸を構成するマルチフィラメント（Ａ）は、繊維軸に対して直角方向の断面形状（横断面形状）が、２個所以上（好ましくは３〜５個所）のくびれ部を有する断面扁平度２〜６（好ましくは３〜５）のフィラメント（単糸）からなる。
【００１３】
ここで、断面扁平度とは、フィラメントの横断面において、長辺の長さ（Ｂ）と短辺の長さ（Ｃ）との比（Ｂ／Ｃ）である。該断面扁平度が２よりも小さいと、織物中のマルチフィラメント（Ａ）がワイドに広がった集合形態を形成し難くなり、経糸と緯糸とで形成される空隙（組織空隙）が大きくなる恐れがある。その結果、該空隙から光が通過し、十分な防視認性を得ることができない恐れがあり好ましくない。逆に、該断面扁平度が６を越えると、製糸性が困難となるため好ましくない。
【００１４】
次に、前記のくびれ部とは図１に模式的に示すように、短辺の長さ（Ｃ）が短くなっている部分のことである。かかるくびれ部において、凹部の深さとしては、短辺の長さ（Ｃ）の最大値と最小値の比（Ｃの最大／Ｃの最小）で、１．０５以上（好ましくは１．１以上）となる深さであることが好ましい。また、図１において、凹部が両側部に形成されているものを例示するが、一方の側部にのみ、凹部が形成されていてもよい。そして、該くびれ部の個数は２個所以上である必要があり、くびれ部が１個所以下ではくびれ部において十分な光の乱反射や透過光の屈折が得られず、満足な防視認性が得られないため好ましくない。該くびれ部の個数は２個所以上であれば特に限定されないが、製糸性を考慮すると３〜５個所が適当である。なお、図１はくびれ部が３個所の場合を例示するものである。
【００１５】
次に、マルチフィラメント（Ａ）は、艶消し剤の含有量が０．２重量％未満（好ましくは０．１重量％以下、より好ましくは含有量０重量％）の繊維形成性熱可塑性ポリマーからなる。艶消し剤の該含有量が繊維重量に対して０．２重量％以上では、光がフィラメントを透過する光透過率が低下するため、織物として十分な採光性が得られず好ましくない。なお、該繊維形成性熱可塑性ポリマーに艶消し剤を含ませる場合、かかる艶消し剤としては、二酸化チタンなどの公知の無機微粒子を使用することができる。
【００１６】
また、前記の繊維形成性熱可塑性ポリマーとしては、特に限定されないが、ポリエチレンテレフタレートやポリトリメチレンテレフタレートに代表されるポリエステル、ポリアミド、ポリ塩化ビニリデン、ポリプロピレンなどの合成繊維を使用することができる。なかでも、製造の容易さから、溶融紡糸で得られるポリエステル、ポリアミド、ポリ塩化ビニリデン、ポリプロピレンなどの合成繊維が好ましく例示される。
【００１７】
かかる繊維形成性熱可塑性ポリマーには、本発明の目的を損なわない範囲内で必要に応じて、微細孔形成剤、カチオン可染剤、着色防止剤、熱安定剤、難燃剤、蛍光増白剤、着色剤、帯電防止剤、吸湿剤、抗菌剤、無機微粒子、マイナスイオン発生剤等を１種又は２種以上を添加してもよい。
【００１８】
マルチフィラメント（Ａ）の繊維形態としては、特に限定されず、長繊維でも短繊維でもよい。なかでも、経糸と緯糸とで形成される空隙を小さくするために、無撚または甘撚りされた長繊維が好ましく例示される。特に、撚数が１０００Ｔ／ｍ以下（より好ましくは２００Ｔ／ｍ以下、特に好ましくは無撚）であることが好ましい。
【００１９】
該マルチフィラメント（Ａ）は、仮撚捲縮加工や、タスラン加工やインターレース加工などの空気加工が施されたものでもよい。
【００２０】
該マルチフィラメント（Ａ）の総繊度、単糸繊度については、特に限定されないが、風合いの点で、総繊度３０〜４００ｄｔｅｘ（より好ましくは５０〜２００ｄｔｅｘ）、単糸繊度０．５〜５ｄｔｅｘ（より好ましくは１〜４ｄｔｅｘ）の範囲が適当である。
【００２１】
本発明の防視認性織物において、経糸または緯糸が、前記のマルチフィラメント（Ａ）で構成される。ここで、マルチフィラメント（Ａ）で経糸と緯糸の両方を構成してもよいし、マルチフィラメント（Ａ）で、経糸と緯糸のどちらかを構成し、他方の糸として、制電糸などの機能糸を使用してもよい。また、マルチフィラメント（Ａ）で、経糸または緯糸を構成する際、本発明の目的を損なわない範囲内で少量、他の糸と混ぜ合わせてもよい。
【００２２】
次に、本発明の織物において、カバーファクター（ＣＦ）が８００〜２０００である必要がある。
【００２３】
ここで、カバーファクター（ＣＦ）は表されるものである。
ＣＦ＝（ＤＷｐ／１．１）１／２×ＭＷｐ＋（ＤＷｆ／１．１）１／２×ＭＷｆ
ただし、ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。
【００２４】
該ＣＦが８００よりも小さいと、経糸と緯糸とで形成される空隙が大きくなり易くなるため、防視認性が低下し好ましくない。逆に、該ＣＦが２０００よりも大きいと採光性が低下するため好ましくない。
【００２５】
本発明の防視認性織物において、織組織は特に限定されず、平組織、綾組織、サテン組織など公知の織組織を使用することができる。
【００２６】
本発明の防視認性織物は、前記のマルチフィラメント（Ａ）を経糸又は緯糸に用いて常法の製織方法で製織することができる。また、アルカリ減量加工や常法の染色仕上げ加工が施されてもよい。さらには、常法の吸水加工、撥水加工、起毛加工、さらには、紫外線遮蔽あるいは制電剤、抗菌剤、消臭剤、防虫剤、蓄光剤、再帰反射剤、マイナスイオン発生剤等の機能を付与する各種加工を付加適用してもよい。
【００２７】
このようにして得られた本発明の防視認性織物において、光透過率が２０％以上（より好ましくは３０％〜７０％）であることが好ましい。ここで、光透過率とは、ＪＩＳ  Ｌ１０５５  ６．１Ａ法（照度１０万ｌｘ）によって測定した遮光率を１００から引いた値である。該光透過率が２０％より小さいと採光性が不十分となる恐れがある。逆に、該光透過率が７０％よりも大きいと防視認性が低下する恐れがある。
【００２８】
かかる光透過性を有する織物は、前記のマルチフィラメント（Ａ）を経糸又は緯糸に用いて織成した後、染色仕上げ加工時において、防視認性織物が無色または淡色から中色に仕上がるよう染料の種類と使用量を適宜選定することにより、容易に得られる。
【００２９】
本発明の防視認性織物において、マルチフィラメント（Ａ）を構成するフィラメントの横断面形状が特殊な扁平であるため、マルチフィラメント（Ａ）は、織物組織点の接圧により、緻密かつワイドに広がった構造を有する。その結果、経糸と緯糸とで形成される空隙が小さくなり、該空隙からの光の通過量が低減する。その際、該空隙を通過する微量の通過光は回折を起こし、隣合った通過光が互いに干渉することで優れた防視認効果が得られる。さらに、フィラメントの横断面形状を特定のくびれ部を有する扁平断面形状とし、かつ艶消し剤の含有量を特定量以下としているため、同繊度のフラットな扁平断面糸、丸断面糸、三角断面糸と比較して光の乱反射やフィラメントを透過する透過光の屈折が大きくなり、採光性を損なうことなく優れた防視認効果が得られる。
【００３０】
なお、本発明の防視認性織物において、マルチフィラメント（Ａ）がワイドに広がった構造を有するため、曲げ剛性が低くなりソフトな風合いも付加される。さらには、織物組織点において、くびれ部（凹部）は他方の糸に接触し難いため経糸と緯糸との摩擦が小さくなり、フラットな扁平形状を有するものよりも一層ソフトな風合いを得ることも可能になる。
【００３１】
本発明の防視認性織物は、適宜縫製された後カーテン、ロールブラインド、パーテイションなどのインテリア用品として好適に用いられる。
【００３２】
【実施例】
次に本発明の実施例及び比較例を詳述するが、本発明はこれらによって限定されるものではない。なお、実施例中の各測定項目は下記の方法で測定した。
＜光透過率＞ＪＩＳ  Ｌ１０５５  ６．１Ａ法（照度１０万ｌｘ）によって遮光率（％）を測定した後、次式により光透過率（％）求めた。
（光透過率）＝１００−（遮光率）
＜防視認性＞昼間の測定方法としては、室内８０Ｗ蛍光灯７００ｌｘの環境下で防視認性織物から２０ｃｍ離れた位置に視認物を置き、該織物をはさんだ室外（昼間太陽光１０万ｌｘ）に該織物から３０ｃｍ離れた位置に評価者を置き、評価者が前記視認物を確認できるかどうか目視判定した。判定基準は、視認物が判明できる場合を◎、わずかに判明できる場合を○、視認物の輪郭が見える場合を△、視認物を判明できる場合を×とする。
【００３３】
また、夜間の測定方法としては、室内８０Ｗ蛍光灯７００ｌｘの環境下で防視認性織物から２０ｃｍ離れた位置に視認物を置き、該織物をはさんだ室外（夜間０．２ｌｘ）に該織物から３０ｃｍ離れた位置に評価者を置き、評価者が前記視認物を確認できるかどうか目視判定した。判定基準は、昼間の測定方法と同様とした。
【００３４】
［実施例１］
艶消し剤を含まないポリエチレンテレフタレートを４つ山扁平断面（くびれ部３個所）に穿孔された口金より、紡糸温度３００℃で紡出し、４０００ｍ／ｍｉｎで引き取り、一旦巻き取ることなく引き続き１．３倍に延伸し、フィラメントの横断面形状が図１に示すような、くびれ部（短辺の長さＣの最大／最小＝１．２）を３個所有する扁平断面（断面扁平度３．２）のマルチフィラメント（Ａ）８４ｄｔｅｘ／３０ｆｉｌを得た。
【００３５】
次いで、該マルチフィラメント（Ａ）を無撚で、経緯１００％使用し、常法の製織方法により平織物を得た。そして、常法の染色加工を施すことにより、カバファクター１０００の防視認性織物を得た。
【００３６】
該防視認性布帛において、光透過率３５％、防視認性（昼間）◎、防視認性（夜間）○であった。
【００３７】
［実施例２］
実施例１において、防視認性織物のカバーファクターを８８０に変える以外は実施例１と同様に製織・染色加工することにより、防視認性織物を得た。
【００３８】
該防視認性布帛において、光透過率４０％、防視認性（昼間）○、防視認性（夜間）○であった。
【００３９】
［実施例３］
実施例１において、防視認性織物のカバーファクターを１８００に変える以外は実施例１と同様に製織・染色加工することにより、防視認性織物を得た。
【００４０】
該防視認性布帛において、光透過率２５％、防視認性（昼間）◎、防視認性（夜間）◎であった。
【００４１】
［実施例４］
実施例１において、マルチフィラメント（Ａ）として２００Ｔ／ｍの撚りを施したものを使用すること以外は、実施例１と同様に製織・染色加工することにより、防視認性織物を得た。
【００４２】
該防視認性布帛において、光透過率３３％、防視認性（昼間）○、防視認性（夜間）○であった。
【００４３】
［比較例１］
実施例１において、フィラメントの横断面形状を、くびれ部のないフラット扁平断面（断面扁平度３．２）に変える以外は実施例１と同様にして、防視認性織物を得た。
【００４４】
該防視認性布帛において、光透過率３０％、防視認性（昼間）△、防視認性（夜間）△であった。
【００４５】
［比較例２］
実施例１において、フィラメントの横断面形状を、三角断面に変える以外は実施例１と同様にして、防視認性織物を得た。
【００４６】
該防視認性布帛において、光透過率２５％、防視認性（昼間）△、防視認性（夜間）×であった。
【００４７】
［比較例３］
実施例１において、フィラメントの横断面形状を、丸断面に変える以外は実施例１と同様にして、防視認性織物を得た。
【００４８】
該防視認性布帛において、光透過率３０％、防視認性（昼間）×、防視認性（夜間）×であった。
【００４９】
［比較例４］
実施例２において、フィラメントの横断面形状を、三角断面に変える以外は実施例２と同様にして、防視認性織物を得た。
【００５０】
該防視認性布帛において、光透過率３０％、防視認性（昼間）×、防視認性（夜間）×であった。
【００５１】
［比較例５］
実施例３において、フィラメントの横断面形状を、三角断面に変える以外は実施例３と同様にして、防視認性織物を得た。
【００５２】
該防視認性布帛において、光透過率１５％、防視認性（昼間）○、防視認性（夜間）△であった。
【００５３】
【発明の効果】
本発明によれば、採光性を損なうことなく優れた防視認性を有する織物及びインテリア用品が提供される。
【図面の簡単な説明】
【図１】本発明に係るくびれ部を有する扁平断面形状を模式的に例示したものである。
【符号の説明】
１      くびれ部
【図１】
2004162194.tif 000003